(57)【要約】【課題】  レーザビームプリンタ、ファクシミリのような写真画像形成プロセスまたは各種の作業機器において、感光ドラムや現像ローラなどの周面に密接できることにより、高いトナーの漏出防止性を発揮するトナーシール材を提供する。【解決手段】  耐熱性の有機繊維を主体としてなるカードラップをニードルパンチングで一体化したフェルト材と、該フェルト材の裏面に配置し且つ少なくとも湾曲方向に伸縮性を有する基布と、該基布を介してフェルト材の裏面に貼り付けて所定の弾性を付与するクッション層とを備える。【選択図】図２
0003122466.tif 000002
【実用新案登録請求の範囲】
【請求項１】
感光ドラムや現像ローラのような稼動部材の湾曲面と密接してトナーやオイルが外部へ漏出することを防ぐトナーシール材であって、耐熱性の有機繊維を主体としてなるカードラップをニードルパンチングで一体化したフェルト材と、該フェルト材の裏面に配置し且つ少なくとも湾曲方向に伸縮性を有する基布と、該基布を介してフェルト材の裏面に貼り付けて所定の弾性を付与するクッション層とを備えるトナーシール材。
【請求項２】
感光ドラムや現像ローラのような稼動部材の湾曲面と密接してトナーやオイルが外部へ漏出することを防ぐトナーシール材であって、耐熱性の有機繊維を主体としてなるカードラップをニードルパンチングで一体化したフェルト材と、該フェルト材の裏面に配置し且つ少なくとも湾曲方向に伸縮性を有する基布と、該基布を介してフェルト材の裏面に貼り付けて所定の弾性を付与するクッション層と、フェルト材およびクッション層を所定の位置に固定するための接着層とを備えるトナーシール材。
【請求項３】
基布は、少なくとも一方向に伸縮性を有する編物または伸縮性織物である請求項１または２記載のトナーシール材。
【請求項４】
編物または伸縮性織物において、その一部または全部にポリウレタン弾性繊維糸を用いる請求項３記載のトナーシール材。
【請求項５】
基布がナイロン編物である請求項３記載のトナーシール材。
【請求項６】
フェルト材が、摺動性が高いフッ素系繊維を含有する請求項１または２記載のトナーシール材。
【請求項７】
フェルト材が、フィルム割繊法で製造した白色のポリテトラフルオロエチレン繊維および／またはマトリックス紡糸法で製造した茶色のポリテトラフルオロエチレン繊維で構成される請求項１または２記載のトナーシール材。
【請求項８】
フェルト材の表面にスプレー、コーティングまたはディッピングによってフッ素樹脂加工を施す請求項１または２記載のトナーシール材。
【考案の詳細な説明】
【技術分野】
【０００１】
本考案は、主に電子複写機、レーザビームプリンタ、ファクシミリのような写真画像形成プロセスにおいて、感光ドラムや現像ローラなどの湾曲面に配置した際に皺が殆ど発生せずに密接できるトナーシール材に関する。
【背景技術】
【０００２】
電子複写機やレーザビームプリンタなどの電子写真画像形成プロセスにおいて、現在では感光ドラム、現像ローラおよび他の基材を一体化し、カートリッジとして着脱自在にしてメンテナンスをユーザ自身で行う方式が一般的である。このプロセスカートリッジは、クリーニング機構で生じた廃トナーをクリーニング容器内へ排出し、該カートリッジの交換時に同時に廃棄する。プロセスカートリッジにおいて、感光ドラムや現像ローラの周辺は常温より高く、一時的に１００℃前後に達することがある。このため、感光ドラムや現像ローラの付近では、シール材として摺動性および耐熱性が優れたポリテトラフルオロエチレン（ＰＴＦＥ）繊維のフェルトを使用することが一般的である。
【０００３】
これらのシール材は、稼動部材のスムースな回転を維持し且つ高い密接度を要求されるため、通常、感光ドラムなどに接触するフェルト材と、弾性を付与するウレタンフォーム層との２層構造になっている。この種のシール材の公知例として、特開昭６１−１２９６６４号、特開平４−１３４３７４号、登録実用新案第２５３７６１３号が存在し、ＰＴＦＥ繊維フェルトには、ニードルパンチフェルト、植毛シートまたは平滑処理フェルトが存在する。
【０００４】
電子写真画像形成プロセスに用いるシール材に関して、近年においてトナー微粒子が１０μｍ以下のようにいっそう微細化し且つ重合トナー粒子などの出現により、通常のＰＴＦＥ繊維のフェルト単独であると、トナーの漏出防止およびトナー掻き取り性を十分に発現させることが困難であった。この際に、ウレタンフォーム層をフェルト裏面に設置しても、十分なトナーの漏出防止およびトナー掻き取り性を得ることはできない。本出願人は、実用新案登録第３１１１８９５号および第３１１２８６２号において、繊維断面に鋭角が形成されたＰＴＦＥ繊維のニードルフェルトを使用することにより、トナーの漏出防止およびトナー掻き取り性を高めている。このフェルトは、感光ドラムや現像ローラの周辺における平坦な個所に用いた場合、トナーの漏出防止およびトナー掻き取り性を十分に発現する。
【特許文献１】特開昭６１−１２９６６４号公報
【特許文献２】特開平４−１３４３７４号公報
【特許文献３】登録実用新案第２５３７６１３号公報
【特許文献４】実用新案登録第３１１１８９５号公報
【特許文献５】実用新案登録第３１１２８６２号公報
【考案の開示】
【考案が解決しようとする課題】
【０００５】
ＰＴＦＥ繊維のニードルフェルトは、たとえ繊維断面が鋭角に形成されていても、ローラ周面などの湾曲面に配置すると、それを湾曲した際に細かな横皺が発生することにより、トナーの漏出防止およびトナー掻き取り性が不十分になることがある。このような横皺は、下方のクッション層を厚くしたり、該クッション層を相当に軟質化しても少なからず
発生し、現状では回避できない問題であると認識されている。
【０００６】
このために、特開平１１−６１１０１号や特開２００３−２２３０４７号のように、業界の一部では緻密なパイル状織物からなるシール材を使用し、トナーの漏出防止性を高めることを意図している。パイル状織物のシール材は、モケット織のパイル長が３〜４ｍｍというように長いことにより、ＰＴＦＥ繊維フェルトに比べてクッション性が高く、しかも湾曲面でも十分なシール性を発揮する。この反面、このパイル状織物を織成する織機は特注機となり、非常に高価であるうえに使用糸量も倍になって製造コストが高くなる。また、起毛処理後のパイル糸の基部には空隙が残存しやすく、このパイル基部からトナー微粒子が一部漏出することを回避できず、しかもトナーの漏出防止と同時に残トナーの掻き取りを達成することは殆ど期待できない。
【０００７】
本考案は、主に電子写真画像形成プロセスに用いるトナーシール材に関する前記の問題点を改善するために提案されたものであり、感光ドラムや現像ローラなどの湾曲面に配置した際に皺が殆ど発生せず、該湾曲面と密接することで優れたトナー漏出防止性を発揮するトナーシール材を提供することを目的としている。本考案の他の目的は、高いトナーの漏出防止性とともに、感光ドラムなどの稼動部材の湾曲面に残ったトナーも効果的に掻き取れるトナーシール材を提供することである。
【課題を解決するための手段】
【０００８】
本考案に係るトナーシール材は、感光ドラムや現像ローラのような稼動部材の湾曲面と密接してトナーやオイルが外部へ漏出することを防止する。本考案のトナーシール材は、耐熱性の有機繊維を主体としてなるカードラップをニードルパンチングで一体化したフェルト材と、該フェルト材の裏面に配置し且つ少なくとも湾曲方向に伸縮性を有する基布と、該基布を介してフェルト材の裏面に貼り付けて所定の弾性を付与するクッション層とを備える。
【０００９】
本考案に係るトナーシール材は、耐熱性の有機繊維を主体としてなるカードラップをニードルパンチングで一体化したフェルト材と、該フェルト材の裏面に配置し且つ少なくとも湾曲方向に伸縮性を有する基布と、該基布を介してフェルト材の裏面に貼り付けて所定の弾性を付与するクッション層と、フェルト材およびクッション層を所定の位置に固定するための接着層とを備えていてもよい。
【００１０】
本考案のトナーシール材において、基布は、少なくとも一方向に伸縮性を有する編物または伸縮性織物であると好ましい。この編物または伸縮性織物において、その一部または全部にポリウレタン弾性繊維糸を用いていてもよい。
【００１１】
本考案のトナーシール材において、フェルト材が、摺動性が高いフッ素系繊維を含有すると好ましく、該フェルト材が、フィルム割繊法で製造した白色のＰＴＦＥ繊維および／またはマトリックス紡糸法で製造した茶色のＰＴＦＥ繊維で構成されると特に好ましい。このフェルト材の表面には、スプレー、コーティングまたはディッピングによってウレタン樹脂加工またはフッ素樹脂加工を施すことも可能である。
【００１２】
本考案を図面によって説明すると、図２に例示するようなトナーシール材８に用いるフェルト材１（図１）は、主として耐熱性の有機繊維からカードラップを形成し、該ラップをニードルパンチングで一体化する。この一体化において、ニードルパンチングの後に、高圧のウォータジェット処理を行ったり、さらに所望に応じて熱処理によって所定の厚みと密度に定めてもよい。フェルト材１には、ＰＴＦＥ樹脂、ＦＥＰ樹脂（テトラフルオロエチレン−ヘキサフルオロプロピレン共重合樹脂）のようなフッ素系樹脂などで樹脂加工を施してもよく、この樹脂加工は表面スプレーやコーティングまたは含浸処理で行う。
【００１３】
フェルト材１の裏面には、少なくとも湾曲方向に伸縮性を有する基布２を配置して一体化させる。基布２は、通常、カードラップをニードルパンチングする際に、該ラップの下側に配置してラップのフェルト化と同時に一体化させればよい。この基布は、別個のニードルパンチまたは熱融着フィルムなどを介してフェルト材１と一体化してもよい。
【００１４】
フェルト材１を構成する有機繊維は、一時的に１００℃前後に達する感光ドラムや現像ローラの湾曲面に使用できる程度に耐熱性であればよく、高い摺動性の点でフッ素系繊維であると好ましい。耐熱性の有機繊維は、トナーシール材８を１８０〜２３０℃に達するような高温環境で使用する場合には、フィルム割繊法で製造した白色のＰＴＦＥ繊維またはマトリックス紡糸法で製造した茶色のＰＴＦＥ繊維であると好ましく、白色のＰＴＦＥ繊維と茶色のＰＴＦＥ繊維を混綿すると、物性およびコストの点で特に好ましい。
【００１５】
耐熱性の有機繊維として、ＰＴＦＥ繊維以外のフッ素系繊維、ポリイミド繊維および／またはアラミド繊維を用いることも可能である。この有機繊維には、その物性を損なわない程度に、分割法によって製造した耐熱性の有機繊維または他の無機または有機繊維を混綿してもよい。これらの繊維で構成するフェルト材１は、熱安定性やクリーニング性などが良好である。
【００１６】
フィルム割繊法では、溶融成膜法などにより薄膜フィルム１０（図３）を作製した後にマイクロスリットし、場合によっては、さらに延伸、熱処理することで断面矩形状の有機繊維１１を製造する。ＰＴＦＥ繊維の場合には、樹脂微粒子に石油系などの助剤を加えてペースト状にしたものを押出成形で生テープ状に成形した後に、得られた薄膜フィルム１０をマイクロスリッタで割繊後、延伸、熱処理することによってＰＴＦＥ繊維を得る。得られたＰＴＦＥ繊維１１の断面が矩形状である。この製法による有機繊維は、単糸の繊度が通常１デシテックス以上で繊維断面に鋭角が形成された極細テープ状である。この製法によるＰＴＦＥ繊維は白色であり、エマルジョン紡糸法つまりマトリックス紡糸法による茶色のＰＴＦＥ繊維とは異なっている。
【００１７】
また、分割法で製造する繊維について、該繊維の分割前には、少なくとも２成分以上の非相溶性の繊維形成性樹脂で構成される多成分系の複合繊維１２（図４、図５）である。複合繊維１２における熱可塑性樹脂１４，１５との組み合わせ例は、ポリエステル／ナイロン繊維、ポリエステル／ポリプロピレン繊維、ポリエステル／ポリエチレン／ポリプロピレン繊維、ポリエステル／ナイロン／ポリプロピレン繊維などであり、この組み合わせ以外にも適宜の組み合わせを採用できる。複合繊維１２は、ニードルパンチングなどの機械的作用、加熱作用または溶媒による化学的処理によって分割され、所定の縦方向の筋目に沿って割繊されて８本、１６本または２４本になる。分割後の繊維は、扇形に近い繊維断面（図４）やほぼ三角形の繊維断面（図５）において、鋭角が形成されていると好ましい。分割繊維で構成するフェルト材１は、フィルム割繊法で製造した有機繊維を使用する場合と同様に、クリーニング性が良好である。
【００１８】
トナーシール材８において、フェルト材１の裏面の基布２は、少なくとも湾曲方向に伸縮性を有していれば、編物、伸縮性織物または薄い樹脂シートのいずれでもよい。特に編物は、経編または緯編（丸編）のいずれにおいても、糸のループの集合からできているために生地自体が伸縮性に富んでおり、任意の繊維を選択することができるので好適な材料である。好適な素材としては特に限定されず、ナイロン、ポリエステル、あるいはフッ素系やアラミド繊維などが例示できるが、価格、強度の点からナイロンが望ましい。勿論、ナイロンなどを単独で用いるだけでなく、ポリウレタン弾性繊維などとの交編とすることも好ましい。この編み方は特に限定されず、経編、緯編のいずれでもよいが、生産性の点からトリコットに代表される経編が望ましい。また、基布２は、強度が維持できれば薄いほど好ましく、目付で２０〜１００ｇ／ｍ２、好ましくは３０〜５０ｇ／ｍ２であることが望ましい。
【００１９】
基布２として、伸縮性織物を用いる場合、ポリウレタンまたはその他の弾性繊維との交織織物、あるいはこれらの弾性繊維を芯としてナイロンなどの他の非弾性繊維を巻き付けたいわゆるコアヤーンを用いた織物などを使用することができる。ポリウレタン弾性繊維の代わりに、ラテックスを細いノズルから抽出・凝固させた丸ゴムや、生ゴムを薄い皮膜として裁断した角ゴムを使用することもできる。
【００２０】
トナーシール材８では、図２に示すように、基布２を介してフェルト材１にクッション層５を貼り付ける。クッション層５には、ポリウレタンフォーム、羊毛フェルト、ポリエステルなどのニードルフェルトが用いられ、その厚みは０．５〜３．０ｍｍであると好ましい。また、羊毛フェルトやニードルフェルトの場合、ウレタンやアクリルなどの比較的柔軟な樹脂で加工すると、毛羽立ちなどが抑えられるので好ましい。フェルト材１とクッション層５の接着方法は特に限定されず、ニードルパンチング、両面粘着テープ、熱融着シートまたは液状や粒状の接着剤などを使用でき、羊毛フェルトやニードルフェルトの場合にはニードルパンチングによる方法が、ポリウレタンフォームの場合には熱融着シートや両面粘着テープを用いることが多い。この熱融着シートは、共重合ポリアミド、ポリプロピレンなどの不織布や樹脂シートなどであり、融点が８０〜１７０℃程度であると好ましい。
【００２１】
所望に応じて、クッション層５の下面には、さらに両面粘着テープ７などの感圧または感熱接着層を設けてもよい。この接着層により、トナーシール材８を電子写真画像形成プロセスまたは回転ローラや往復作動部材を有する他の作業機器の適当な部位に取り付けることが可能になる。
【００２２】
トナーシール材８は、所定の平面形状に打抜くかまたは裁断すればよく、個別のシール片１６ａ，１６ａおよび１７ｂ，１７ｂ（図６）として、適宜に湾曲させて、レーザビームプリンタ本体または該プリンタに着脱可能に収納するプロセスカートリッジ１８の一部に貼着する。トナーシール材８は、シール片１６ａ，１６ａおよび１７ｂ，１７ｂのように各部材の湾曲面に取り付けると、該湾曲面と容易に密接することができ、この際に細かい横皺が発生しない。
【００２３】
図６に例示するように、カートリッジ１８は、感光ドラム２１、帯電ローラ２２およびクリーニング機構２３を有するフレーム２４と、現像ローラ２５を有する現像機構２６によって構成し、該現像機構がフレーム２４に対して回転可能になるように取り付ける。カートリッジ１８をプリンタ本体に着脱可能に収納すると、該カートリッジの上方には、レーザビーム２７を照射してドラム表面に静電潜像を形成する露光機構が配置され、感光ドラム２１の下周面には、現像したトナー像を一次転写する転写ローラ２８が接触する。転写紙３０は、感光ドラム２１と転写ローラ２８との間を通過し、該転写紙の送り方向である矢印の前方に定着装置（図示しない）を配置する。
【００２４】
感光ドラム２１には、ＯＰＣなどの感光層をアルミニウムシリンダ体の外周面に設けている。このプリンタにおいて、感光ドラム２１は矢印向きに所定の周速度で回転され、該ドラムは、その回転に従って、ドラム表面を一様に帯電させる帯電ローラ２２と接触してから、順次、レーザビーム２７の照射による露光機構、現像ローラ２５さらに転写ローラ２８と接触する。現像ローラ２５の両端部には、図６に示すように、現像ローラ用のシール片１７ｂ，１７ｂを取り付け、トナー３１が漏出することを防いでいる。
【００２５】
感光ドラム２１は、現像機構の現像ローラ２５でドラム表面に形成されたトナー像を転写紙３０に一時転写した後に、転写後の残トナーを除去するクリーニング機構２３と近接する。感光ドラム２１は、クリーニング機構２３において、クリーニング容器３２の開口部３４と対向し、該開口部の縁部にウレタンゴム製などのクリーニングブレード３６を設置することにより、該ブレードのエッジを感光ドラム２１に圧接し、一次転写後に感光ドラム表面から残トナーを掻き取り、クリーニング容器３２の内部へ送り込む。
【００２６】
クリーニング機構２３において、クリーニングブレード３６の形状に合わせてその両端部にシール片１６ａ，１６ａを取り付け、該フェルト材は感光ドラム２１の表面両端部とも接触する。これらのシール材は、容器開口部３４の縁部に沿って取り付けてもよい。クリーニング機構２３は、ドラム表面に残ったトナーを除去して内部のクリーニング容器３２の中に蓄積する。シール片１６ａ，１６ａは、回収した残トナーが容器開口部３４の両側から漏出することを防いでいる。クリーニング機構２３は、シール片１６ａ，１６ａの存在によってトナーの除去能力が優れ、プロセスカートリッジ１８に適用可能となる。
【００２７】
トナーシール材８は所定の厚さのフェルト材１を有し、シール片１６ａ，１６ａおよび１７ｂ，１７ｂとして、下側の両面粘着テープ７によって所定の湾曲面つまり感光ドラム２１や現像ローラ２５の周面などに貼着され、トナーが外部へ漏出することを防いでいる。現像機構２６は、シール片１７ｂ，１７ｂが間隔保持材として機能することにより、現像ローラ２５と感光ドラム２１との微小間隔が常に一定保持され、良好な画像を安定して出力できる。また、クリーニング機構２３は、両側端のシール片１６ａ，１６ａのクッション層５の存在によって、クリーニングブレード３６および容器開口部３４がドラム表面に軽く密着できる。
【００２８】
トナーシール材８は、個々のシール片１６ａ，１６ａおよび１７ｂ，１７ｂについて十分な摺動性およびトナーの漏出防止性を有し、伸縮性を有する基布２によって湾曲面に沿って曲げた際にフェルト材１とクッション層５との隣接面側が伸びやすくなり、該フェルト材の湾曲面との接触面側に細かい横皺が発生することを防止する。したがって、トナーシール材８は、トナーの漏出防止およびトナーの除去能力が優れ且つ耐久性が高く、感光ドラム２１や現像ローラ２５を傷つけることが少ないため、レーザビームプリンタ本体またはプロセスカートリッジ１８において広く適用可能である。
【００２９】
また、トナーシール材８は、適宜の平面形状のシール片３７に裁断してから、図７に例示するようなモノクロ複写機用のトナーカートリッジ３８に適用してもよい。カートリッジ３８では、その下方両側壁に円弧状の切り欠き部４０を形成し、該切り欠き部に現像ローラ４２を回転自在に設置するとともに、カートリッジ内にトナー４４を収納する。現像ローラ４２の両端部は、両側壁の切り欠き部４０まで延設され、湾曲させたシール片３７を介して切り欠き部４０内に回転自在に取り付ける。トナー供給口の上方には、帯電用ブレード４８が現像ローラ４２の表面に押圧された状態で保持されている。
【００３０】
現像ローラ４２は、例えば、アルミニウム製の円筒体であり、その表面にトナーの薄層を付着させて回転し、複写機本体の感光ドラム５０と対向配置されている。感光ドラム５０が矢印方向に回転し、それに応じて現像ローラ４２が反時計方向に回転すると、ドラム表面の潜像の電荷によって形成される電界の強さに応じて、トナーが現像ローラ４２の表面から離脱し、ドラム表面の帯電部分に付着して現像が行われる。
【００３１】
トナーシール材８は、個別のシール片３７として摺動性が優れ、湾曲密接することによって現像ローラ４２におけるトナーの漏出防止性がいっそう良化する。したがって、トナーシール材８は、カートリッジ３８において現像ローラ４２に付着したトナー４４が側壁の外側に漏出することを効果的に防止できる。
【考案の効果】
【００３２】
本考案に係るトナーシール材は、フェルト材とクッション層との間に少なくとも湾曲方向に伸縮性を有する基布が介在することにより、該フェルト材を湾曲面に沿って曲げた際にクッション層との隣接面側が伸びやすくなり、該フェルト材の湾曲面との接触面側に細かい横皺が発生することを防止する。本考案のトナーシール材は、電子複写機やレーザプリンタなどの写真画像形成プロセスにおいて、ローラ周面などの湾曲面に配置すると該湾曲面と密接し、その湾曲個所においてトナーの漏出を効果的に防止できる。
【００３３】
本考案に係るトナーシール材において、基布が伸縮性を有する編物または伸縮性織物であると、ニードルパンチングによってカードラップをフェルト化すると同時に、該基布をフェルト材と一体化できるので作業工程を増えることがない。この基布は、薄い編物または伸縮性織物でよいので安価であり、シール材のトナー漏出防止性を効果的に高める割にコスト高にならず、単価はほぼ同一のままであっても物性的に遙かに有益である。
【００３４】
本考案に係るトナーシール材は、通常のＰＴＦＥ繊維単独のフェルト並みの摺動性を有するうえにいっそう柔軟であり、しかもフェルト材がアラミド繊維単独のものと比べて熱収縮性が改善され、使用時の寸法安定性が良くなってより長期間の使用が可能になる。本考案のトナーシール材は、フェルト材がフィルム割繊法で製造したＰＴＦＥ繊維を含んでいると低摩擦であり、残トナーが付着した感光ドラムや現像ローラなどの稼動部材の表面と接触した際に、良好なトナー掻き取り性つまりクリーニング性を発揮できる。
【実施例１】
【００３５】
次に、本考案を実施例に基づいて説明するが、本考案は実施例に限定されるものではない。図１に示すフェルト材１を製造するために、フィルム割繊法によって製造した繊維断面が矩形状である平均繊度３．３デシテックスのＰＴＦＥ繊維７０％と、マトリックス紡糸法によって製造した平均繊度６．７デシテックスのＰＴＦＥ繊維３０％とを混綿し、目付４００ｇ／ｍ2のカードラップを形成した。このカードラップの下側に、目付４０ｇ／ｍ２であるナイロントリコット編物の基布２を重ね合わせ、ニードルパンチングによって一体化し、基布２付きの不織布素材３を作製した。
【００３６】
図２に示すように、フェルト材１の裏面である基布面側には、目付４３０ｇ／ｍ２である羊毛フェルトのクッション層５を重ね合わせ、該羊毛フェルトには乾量で５０ｇ／ｍ２のウレタン樹脂加工を施している。この重ね合わせの後に、フェルト材１の表面からニードルパンチングを行い、フェルト材１と羊毛フェルト５とを一体的に接合した。さらに、羊毛フェルト面に両面粘着テープ７を接着してトナーシール材８を製造した。
【００３７】
トナーシール材８は、例えば３×３０ｍｍの長方形に打抜き、レーザビームプリンタまたはプロセスカートリッジの現像ロール用のシール材として使用した。トナーシール材８は、ロール周面の曲面に貼っているにもかかわらず、表面に細かい横皺が寄らず、良好なトナーシール性を示す。
【００３８】
トナーシール材８は、現像ロール用の周面において十分な摺動性およびトナーの漏出防止性を有する。したがって、トナーシール材８は、トナーの漏出防止およびトナーの除去能力が優れ且つ耐久性が高く、レーザビームプリンタの感光ドラムや現像ローラを傷つけることが少ないため、プロセスカートリッジなどにおいて広く適用可能である。
【実施例２】
【００３９】
フィルム割繊法によって製造した平均繊度３．３デシテックスのＰＴＦＥ繊維１００％によって目付４５０ｇ／ｍ2のカードラップを形成し、該カードラップの下側に伸縮性織物の基布２を重ね合わせた。この伸縮性織物は、ポリウレタン弾性繊維糸を芯としてそれにナイロン繊維を巻き付けたコアヤーンを用いている。重合したカードラップと基布２をニードルパンチングによって一体化し、基布２付きの不織布素材３を作製した。
【００４０】
図２に示すように、フェルト材１の裏面である基布面側には、発泡ウレタンシートのクッション層５を両面テープによって貼り合わせた。さらに、クッション層５のウレタンシート面に両面粘着テープ７を接着してトナーシール材８を製造した。
【００４１】
このトナーシール材８は、適宜に裁断してから、実施例１と同様に、レーザビームプリンタの現像ロール用のシール材として使用した。トナーシール材８は、ロール周面の曲面に貼っているにもかかわらず、表面に細かい横皺が寄らず、良好なトナーシール性を示す。トナーシール材８は、個別のシール材として実施例１のそれと比べて摺動性がいっそう優れている。
【実施例３】
【００４２】
マトリックス紡糸法によって製造した平均繊度６．７デシテックスのＰＴＦＥ繊維１００％によって目付４５０ｇ／ｍ2のカードラップを形成し、該カードラップの下側に伸縮性織物の基布２を重ね合わせた。この伸縮性織物は、ポリウレタン弾性繊維糸を緯糸、ポリエステル繊維糸を経糸として用いた交織織物である。重合したカードラップと基布２をニードルパンチングによって一体化し、基布２付きの不織布素材３を作製した。
【００４３】
図２に示すように、フェルト材１の裏面である基布面側には、目付４３０ｇ／ｍ２である羊毛フェルトのクッション層５を重ね合わせた。この重ね合わせの後に、フェルト材１の表面からニードルパンチングを行い、フェルト材１と羊毛フェルト５とを一体的に接合した。さらに、羊毛フェルト面に両面粘着テープ７を接着してトナーシール材８を製造した。
【００４４】
このトナーシール材８は、適宜に裁断してから、実施例１と同様に、レーザビームプリンタの現像ロール用のシール材として使用した。トナーシール材８は、ロール周面の曲面に貼っているにもかかわらず、表面に細かい横皺が寄らず、良好なトナー漏出防止性を示す。トナーシール材８は、個別のシール材として実施例１のそれと比べて摺動性は若干低下するが十分な使用可能なレベルにある。
【実施例４】
【００４５】
平均繊度３３．３デシテックスのＰＴＦＥ繊維７０％と、１４．４デシテックスのメタアラミド繊維３０％とを混綿して目付４００ｇ／ｍ2のカードラップを形成し、該カードラップの下側に基布２つまりナイロンの丸編物を重ね合わせ、ニードルパンチングによって張り合わせた。
【００４６】
ついでアクリル樹脂加工された目付３００ｇ／ｍ2のポリエステル不織布をフェルト材１の下側に重ね、ニードルパンチングによって一体化した。さらに、ポリエステル不織布側に両面粘着テープ７を張り合わせた。
【００４７】
これを実施例１と同様に、レーザビームプリンタの現像ロール用のシール材として評価したところ、貼り合わせ時の皺が無く、トナーシール性も良好であった。
【図面の簡単な説明】
【００４８】
【図１】本考案で用いるフェルト材を例示する概略断面図である。
【図２】本考案に係るトナーシール材の一例を示す概略断面図である。
【図３】マイクロスリッタで割繊可能な薄膜フィルムの一例を拡大して示す部分斜視図である。
【図４】分割可能な中空の複合繊維の例を示す拡大端面図である。
【図５】分割可能な放射状の複合繊維の例を示す拡大端面図である。
【図６】プロセスカートリッジの使用状態を示す概略断面図である。
【図７】トナーシール材をモノクロ複写機用のトナーカートリッジに設置した例を示す概略断面図である。
【符号の説明】
【００４９】
１    フェルト材
２    基布
５    クッション層
８    トナーシール材
１８    プロセスカートリッジ
【図１】
0003122466.tif 000003
【図２】
0003122466.tif 000004
【図３】
0003122466.tif 000005
【図４】
0003122466.tif 000006
【図５】
0003122466.tif 000007
【図６】
0003122466.tif 000008
【図７】
0003122466.tif 000009